(57)【要約】【課題】  使用性及び耐衝撃性を両立する粉末固型化粧料を、揮発性溶媒として水を使用しながらも作業性を著しく低下させることなく製造することができる粉末固型化粧料の製造方法を提供すること。【解決手段】  本発明の粉末固型化粧料の製造方法は、油性成分７〜１５質量部と、粉体８５〜９３質量部と、水６０〜１２０質量部を含む揮発性溶媒と、が含まれるスラリー（ただし、前記油性成分及び前記粉体の合計は１００質量部）を調製する工程と、スラリーから揮発性溶媒を除去することにより化粧料バルクを得る工程と、化粧料バルクの粉砕物を圧縮成型することにより粉末固型化粧料を得る工程とを備える。【選択図】  なし【特許請求の範囲】
【請求項１】
油性成分７〜１５質量部と、粉体８５〜９３質量部と、水６０〜１２０質量部を含む揮発性溶媒と、が含まれるスラリー（ただし、前記油性成分及び前記粉体の合計は１００質量部）を調製する工程と、
前記スラリーから前記揮発性溶媒を除去することにより化粧料バルクを得る工程と、
前記化粧料バルクの粉砕物を圧縮成型することにより粉末固型化粧料を得る工程と、を備える、粉末固型化粧料の製造方法。
【請求項２】
油性成分７〜１５質量部と、粉体８５〜９３質量部と、水６０〜１２０質量部を含む揮発性溶媒と、が含まれるスラリー（ただし、前記油性成分及び前記粉体の合計は１００質量部）を調製する工程と、
前記スラリーを容器に充填し、圧縮成型した後に前記スラリーから前記揮発性溶媒を除去することにより粉末固型化粧料を得る工程と、を備える、粉末固型化粧料の製造方法。
【請求項３】
前記スラリーが、前記油性成分と、前記粉体と、前記水の一部とを配合した混合物に、前記水の残りを配合することにより得られ、
前記混合物における前記水の配合量が５〜１５質量部である、請求項１又は２に記載の粉末固型化粧料の製造方法。
【請求項４】
請求項１〜３のいずれか一項に記載の方法により得られる、粉末固型化粧料。
【発明の詳細な説明】
【技術分野】
【０００１】
本発明は、粉末固型化粧料の製造方法及び粉末固型化粧料に関する。
【背景技術】
【０００２】
粉末固型化粧料は、その携帯性や化粧方法の簡便性などの点から優れた化粧料剤型として汎用されている。粉末固型化粧料の製造方法としては、粉体と油性成分とを混合し、容器に充填した後、加圧成型する乾式製法と、粉体と油性成分からなる化粧料基材に揮発性溶媒を加え混合してスラリーを調製し、このスラリーを容器に充填後、真空吸引などの方法により揮発性溶媒を吸引若しくは乾燥除去して製造する湿式製法が知られている。
【０００３】
乾式製法によって製造される粉末固型化粧料は、粉体が主成分である基材を直接加圧成型するために、粉体の性状に使用性が大きく影響される。そのため、粉っぽさによるざらつき感や乾燥感が大きいことや、硬い使用性が問題となる。
【０００４】
湿式製法によって製造される粉末固型化粧料は、球状粉体や薄片状粉体、光輝性粉体、油性成分を多量に配合できることから、粉っぽさが低減され、のび、滑らかさ、柔らかさといった使用性に優れる（例えば、下記特許文献１及び２を参照）。
【先行技術文献】
【特許文献】
【０００５】
【特許文献１】特許第３４３４８８１号
【特許文献２】特開２００２−１２８６３７号公報
【発明の概要】
【発明が解決しようとする課題】
【０００６】
しかし、湿式製法によって製造される粉末固型化粧料は、使用性に優れる一方で、化粧料表面にクラックが生じやすく、耐衝撃性に懸念がある。また、スラリーを調製する際に用いる揮発性溶媒は有機溶剤が主体であるため、油性成分の一部が有機溶剤に溶解し、吸引除去する際に有機溶剤とともに消失してしまう傾向がある。更に、環境面への対応などの観点から最近は揮発性溶媒として水を使用することが求められている。
【０００７】
本発明の目的は、使用性及び耐衝撃性を両立する粉末固型化粧料を、揮発性溶媒として水を使用しながらも作業性を著しく低下させることなく製造することができる粉末固型化粧料の製造方法を提供することにある。
【課題を解決するための手段】
【０００８】
上記課題を解決するために本発明は、油性成分７〜１５質量部と、粉体８５〜９３質量部と、水６０〜１２０質量部を含む揮発性溶媒と、が含まれるスラリー（ただし、前記油性成分及び前記粉体の合計は１００質量部）を調製する工程と、スラリーから揮発性溶媒を除去することにより化粧料バルクを得る工程と、化粧料バルクの粉砕物を圧縮成型することにより粉末固型化粧料を得る工程とを備える、第１の粉末固型化粧料の製造方法を提供する。
【０００９】
本発明の第１の粉末固型化粧料の製造方法によれば、上記特定のスラリーを調製することにより、使用性及び耐衝撃性を両立する粉末固型化粧料を、揮発性溶媒として水を使用しながらも作業性を著しく低下させることなく製造することができる。
【００１０】
このような効果が得られる理由について本発明者らは以下のとおり考えている。すなわち、スラリーにおける粉体、油性成分及び水の配合量を上記特定の範囲内とすることにより、粉体の表面に油性成分を均一に且つ効率よく付着させることができ、耐衝撃性の低下を十分抑制しつつ油性成分による使用性の向上効果を十分に得ることができたと推察される。
【００１１】
また、本発明の第１の粉末固型化粧料の製造方法によれば、化粧料バルクの調製及び粉砕を行うことにより、粉体の凝集を抑制でき、使用性及び耐衝撃性を更に高水準で両立する粉末固型化粧料を得ることができる。
【００１２】
本発明はまた、油性成分７〜１５質量部と、粉体８５〜９３質量部と、水６０〜１２０質量部を含む揮発性溶媒と、が含まれるスラリー（ただし、前記油性成分及び前記粉体の合計は１００質量部）を調製する工程と、スラリーを容器に充填し圧縮成型した後にスラリーから揮発性溶媒を除去することにより粉末固型化粧料を得る工程とを備える、第２の粉末固型化粧料の製造方法を提供する。
【００１３】
本発明の第２の粉末固型化粧料の製造方法は、いわゆる湿式製法であるが、上記特定のスラリーを調製することにより、使用性及び耐衝撃性を両立する粉末固型化粧料を、揮発性溶媒として水を使用しながらも作業性を著しく低下させることなく製造することができる。
【００１４】
このような効果が得られる理由については、上述のとおり、スラリーにおける粉体、油性成分及び水の配合量を上記特定の範囲内とすることにより、粉体の表面に油性成分を均一に且つ効率よく付着させることができ、耐衝撃性の低下を十分抑制しつつ油性成分による使用性の向上効果を十分に得ることができたためと推察される。
【００１５】
本発明の第１及び第２の粉末固型化粧料の製造方法において、上記スラリーが、油性成分と、粉体と、水の一部とを配合した混合物に、水の残りを配合することにより得られ、混合物における水の配合量が５〜１５質量部であることが好ましい。
【００１６】
上記の混合物を調製することにより、スラリー調製時における粉飛びを抑制しながら、油性成分と水を含む揮発性溶媒との混合物に粉体を分散させることが容易となり、作業性の向上及び作業時間の短縮化を図ることができる。
【発明の効果】
【００１７】
本発明によれば、使用性及び耐衝撃性を両立する粉末固型化粧料を、揮発性溶媒として水を使用しながらも作業性を著しく低下させることなく製造することができる粉末固型化粧料の製造方法を提供することができる。
【発明を実施するための形態】
【００１８】
本発明の粉末固型化粧料の製造方法の実施形態は、油性成分７〜１５質量部と、粉体８５〜９３質量部と、水６０〜１２０質量部を含む揮発性溶媒と、が含まれるスラリー（ただし、前記油性成分及び前記粉体の合計は１００質量部）を調製する工程と、スラリーから揮発性溶媒を除去することにより化粧料バルクを得る工程と、化粧料バルクの粉砕物を圧縮成型することにより粉末固型化粧料を得る工程とを備える。
【００１９】
本実施形態で用いられる各成分について説明する。
【００２０】
粉体としては、例えば、通常化粧品に使用されるものであれば特に限定されず、具体的にはマイカ、カオリン、セリサイト、タルク、合成雲母、シリカ、炭酸カルシウム、炭酸マグネシウム、酸化アルミニウム、ベンガラ、黄酸化鉄、黒酸化鉄、酸化コバルト、群青、紺青、酸化チタン、酸化亜鉛、パール顔料（雲母チタン、魚鱗箔、オキシ塩化ビスマス等）、窒化ホウ素、有機顔料（赤色２２８号、赤色２２６号、青色４０４号等）、ポリエチレン末、ウレタンビーズ、ポリメタクリル酸メチル、オルガノポリシロキサンエラストマー等が挙げられる。これらの粉体は、２種以上の粉体を複合化したものを用いてもよい。また、粉体は、シリコーン化合物、金属セッケン類、アミノ酸化合物、フッ素化合物等を用いて公知の方法にて表面処理を施したものを用いることができる。更に、粉体は、多様な使用感触を得る目的、メイクアップ用化粧料とした場合に所望の色調を得る目的などから、１種又は２種以上を組み合わせて用いることができる。
【００２１】
本実施形態においては、疎水性の粉体を配合することが好ましく、この場合、上記スラリーにおいて油性成分が付着した粉体を良好に分散させることが容易となる。また、球状或いは平板状の機能性粉体を用いることができる。
【００２２】
ところで、近年ではタルクの石綿含有可能性が指摘されており、消費者の間ではタルクを配合しない化粧料の需要が高まっている。しかし、タルクを配合しない化粧料は耐衝撃性が悪くなる傾向があった。本願発明によれば、揮発性溶媒として水を用いることで、水の凝集力により化粧料の耐衝撃性を向上させることが可能となり、タルクを配合しなくても耐衝撃性が十分な粉末固型化粧料を製造することができる。
【００２３】
油性成分としては、例えば、液状油剤、固形状油剤、半固形状油剤及びペースト状油剤が挙げられる。液状油剤としては、常温で液状の油分で通常化粧品に使用されるものであれば特に限定されず、具体的には流動パラフィン、スクワラン等の炭化水素油、リンゴ酸ジイソステアリル、ミリスチン酸イソプロピル、２−エチルヘキサン酸セチル、パルミチン酸イソプロピル、パルミチン酸エチルヘキシル、トリカプリル・カプリン酸グリセリル、トリ−２−エチルヘキサン酸グリセリル等のエステル油、オリーブ油、ヒマシ油、マカデミアナッツ油、ホホバ油等の植物油、オレイルアルコール、オクチルドデカノール、イソステアリルアルコール等の高級アルコール、イソステアリン酸、オレイン酸等の高級脂肪酸、ジメチルポリシロキサン、メチルフェニルポリシロキサン、デカメチルシクロペンタシロキサン等のシリコーン油等が挙げられる。これらの液状油剤成分は、１種又は２種以上を組み合わせて用いることができる。固形状油剤、半固形状油剤又はペースト状油剤としては、通常化粧品に使用されるものであれば特に限定されず、具体的にはワセリン、パラフィンワックス、マイクロクリスタリンワックス、ポリエチレン等の炭化水素類、硬化ヒマシ油、水添ホホバ油、カルナウバロウ、ライスワックス等の植物由来油脂、トリベヘン酸グリセリル、コレステロール脂肪酸エステル等のエステル類、ステアリン酸、ベヘン酸等の高級脂肪酸類、ステアリルアルコール、ベヘニルアルコール等の高級アルコール類、アルキル変性シリコーン、アクリル変性シリコーン等のシリコーン類等が挙げられる。これらの成分は、１種又は２種以上を組み合わせて用いることができる。
【００２４】
油性成分は、落下強度や使用性、作業性の観点から、油性成分及び粉体の合計を１００質量部としたときに７〜１５質量部であることが好ましい。
【００２５】
本実施形態の粉末固型化粧料には、上記の粉体成分及び油性成分の他に通常化粧品に使用される他の成分、例えば保湿剤、界面活性剤、紫外線吸収剤、被膜形成剤、防腐剤、ビタミン類、美容成分、酸化防止剤、香料等を必要に応じて、本発明の効果を損なわない範囲で適宜配合することが出来る。
【００２６】
本実施形態において用いられる揮発性溶剤は、水以外の溶剤を用いることができる。水以外の溶剤としては、例えば、エタノール、プロピルアルコール、イソプロピルアルコール等のアルコール；イソドデカン、イソパラフィン等の炭化水素系溶剤；オクタメチルシクロペンタシロキサン、デカメチルシクロペンタシロキサン、オクタメチルトリシロキサン、デカメチルテトラシロキサン等のシリコーンなどが挙げられる。
【００２７】
本実施形態では、スラリー調製時の作業性の観点から、油性成分と、水を含む揮発性溶媒とを混合した混合物に、粉体を分散させてスラリーを調製することが好ましい。
【００２８】
スラリーにおける油性成分及び粉体の配合量はそれぞれ、７〜１５質量部及び８５〜９３質量部であるが、使用性や耐衝撃性、作業性の観点から、９〜１３質量部及び８７〜９１質量部が好ましい。
【００２９】
また、スラリーにおける水の配合量は、油性成分及び粉体の合計１００質量部に対し６０〜１２０質量部であるが、使用性やスラリー乾燥の作業性の観点から、８０〜１００質量部がより好ましい。
【００３０】
本実施形態においては、上記スラリーの調製を、油性成分と、粉体と、水の一部とを配合した混合物に、水の残りを配合することによって行うことが好ましく、このときの混合物における水の配合量を、粉体及び油性成分の合計配合量１００質量部に対し５〜１５質量部とすることが好ましい。
【００３１】
上記の混合物を調製することにより、スラリー調製時における粉飛びを抑制しながら、油性成分と水を含む揮発性溶媒との混合物に粉体を分散させることが容易となり、作業性の向上及び作業時間の短縮化を図ることができる。
【００３２】
なお、上記混合物は適度に湿った状態の粉体であってもよい。
【００３３】
スラリーから揮発性溶媒を除去することにより化粧料バルクを得る工程では、例えば、上記のスラリーを平皿上に広げ、自然乾燥、加温乾燥又は温風乾燥などによりスラリー中の揮発性溶媒を除去することにより、化粧料バルクが得られる。
【００３４】
化粧料バルクを粉砕する方法としては、例えば、アトマイザー、ハンマーミル、ピンミル等の粉砕機を用いる方法が挙げられる。
【００３５】
化粧料バルクの粉砕物の圧縮成型は、例えば、粉砕物を所定の容器に充填し公知の方法で行うことができる。所定の容器としては、例えば、金皿、樹脂皿などの中皿が挙げられる。これらの中皿は、粉末固型化粧料が形成された後にそのままコンパクト容器に装着することが可能である。また、コンパクト容器、ジャー容器に直接充填することも可能である。
【００３６】
本実施形態の方法によれば、湿式製法で生じやすい粉体の凝集を防止することができる。
【００３７】
また本発明に係る粉末固型化粧料の製造方法の別の実施形態としては、上記と同様にして得られるスラリーを容器に充填し圧縮成型した後にスラリーから揮発性溶媒を除去することにより粉末固型化粧料を得る、いわゆる湿式製法による方法が挙げられる。
【００３８】
この場合、上記のスラリーを所定の容器に充填し、公知の方法で圧縮成型及び揮発性溶媒の除去を行うことができる。所定の容器としては、例えば、金皿、樹脂皿などの中皿が挙げられる。これらの中皿は、粉末固型化粧料が形成された後にそのままコンパクト容器に装着することが可能である。また、コンパクト容器、ジャー容器に直接充填することも可能である。
【００３９】
上述した方法で得られる本発明に係る粉末固型化粧料は、アイシャドウ、チークカラー、ファンデーション、フェースパウダー、化粧下地、などの化粧料として好適である。
【実施例】
【００４０】
以下、実施例により本発明をさらに具体的に説明するが、本発明は以下の実施例に限定されるものではない。
【００４１】
（実施例１〜３、比較例１〜４）
表１に示される配合量（質量部）で、粉体成分１〜６を、油性成分７〜１３と水（成分１４）とを予め混合した混合物に、室温にて分散し、スラリーを調製した。なお、成分２及び６の配合量は、成分１〜１３の全量が１００質量部となるように調整した。また、表に示される水の混合量は、化粧料基材となる成分１〜１３の全量を１００質量部としたときの質量部を示す。
【００４２】
上記で得られたスラリーを平皿上に広げ、温風乾燥により５０〜１００℃で乾燥し水を除去して粉体バルクを得た。
【００４３】
次に、得られた粉体バルクを、アトマイザーで粉砕した。粉砕物を金皿に充填し、通常の乾式製法の条件で圧縮成型することにより粉末固型化粧料を作製した。
【００４４】
得られた粉末固型化粧料について、下記の方法にしたがって使用性、耐衝撃性及び粉体の凝集を評価した。また、粉末固型化粧料を作製したときの作業性について、下記の方法にしたがってスラリー乾燥の作業性及び作業時間を評価した。
【００４５】
［使用性］
化粧品評価専門パネル１０名に粉末固型化粧料を使用してもらい、使用性として「取れ易さ（塗布体への化粧料の取れ）」、「密着感（肌への付き）」、「滑らかな使用性」の観点から使用性を評価し、各自が以下の評価基準に従って５段階の評点を付し、更に得られた各パネルの評点を平均し、この平均点と以下の判定基準とに基づいて各項目をそれぞれ４段階で判定した。
［評価基準］
評点：
５点：非常に良好
４点：良好
３点：どちらともいえない
２点：やや不良
１点：不良
［判定基準］
◎：平均点が４．５点以上
○：平均点が３．５点以上４．５点未満
△：平均点が１．５点以上３．５点未満
×：平均点が１．５点未満
【００４６】
［耐衝撃性］
粉末固型化粧料を、５０ｃｍの高さから厚さ５０ｍｍの合板上に１０回落下させた後、粉末固型化粧料の状態を以下の評価基準に基づいて４段階で評価した。
◎：化粧料にヒビ、欠けが全くない
○：化粧料表面に極僅かなヒビ、欠けがある
△：化粧料に部分的なヒビ、欠けがある
×：化粧料全体的にヒビ、欠けがある
【００４７】
［粉体の凝集］
粉末固型化粧料の表面状態を確認し、白色ブツの有無を目視で確認した。
◎：白色ブツなし
×：白色ブツあり
【００４８】
［スラリー乾燥の作業性］
調製したスラリーが完全に乾燥するまでの時間を計測し、４段階で評価した。
◎：１５時間以内
○：１５時間を超え、２０時間以内
△：２０時間を超え、３０時間以内
×：３０時間を超える
【００４９】
［作業時間］
粉体成分と油性成分の混合物２０ｋｇのスラリー調製にかかる時間を計測し、４段階で評価した。
◎：１５分以内
○：１５分を超え、２５分以内
△：２５分を超え、３５分以内
×：３５分を超える
【００５０】
【表１】
2015000855.tif 000002
【００５１】
表１に示すとおり、油性成分の配合量が油性成分及び粉体の合計１００質量部に対し７〜１５質量部、粉体の配合量が油性成分及び粉体の合計１００質量部に対し８５〜９３質量部、及び、水の配合量が油性成分及び粉体の合計１００質量部に対し６０〜１２０質量部であるスラリーを調製して粉末固型化粧料を作製した実施例１〜３では、スラリー乾燥の作業性及び作業時間を大きく損なうことなく、使用性、耐衝撃性及び粉体の凝集のすべてに良好な結果を示す粉末固型化粧料が得られた。
【００５２】
（実施例４〜１１、参考例１〜４、比較例５、６）
表２又は表３に示される配合量（質量部）で、粉体成分１〜７を、油性成分８〜１４と水の一部（成分１５）とを予め混合した混合物に、室温にて分散し、混合物を調製した。なお、成分３及び７の配合量は、成分１〜１４の全量が１００質量部となるように調整した。また、表に示される水の混合量は、化粧料基材となる成分１〜１４の全量を１００質量部としたときの質量部を示す。
【００５３】
次に、混合物に水の残部（成分１６）を加えてスラリーを調製した。
【００５４】
上記で得られたスラリーを平皿上に広げ、温風乾燥により５０〜１００℃で乾燥し水を除去して粉体バルクを得た。
【００５５】
次に、得られた粉体バルクを、アトマイザーで粉砕した。粉砕物を金皿に充填し、通常の乾式製法の条件で圧縮成型することにより粉末固型化粧料を作製した。
【００５６】
得られた粉末固型化粧料について、上記と同様の方法にしたがって使用性、耐衝撃性及び粉体の凝集を評価した。
【００５７】
また、粉末固型化粧料を作製したときの作業性について、下記の方法にしたがってスラリー作製時の粉飛び、粉体の分散性及び作業時間を評価した。
【００５８】
［スラリー作製時の粉飛び］
粉体成分と一部の水を含む油性成分の混合物２０ｋｇに残りの水を加えてスラリー調製する際の粉飛びがなくなるまでの時間を計測し、４段階で評価した。
◎：５分以内
○：５分を超え、１０分以内
△：１０分を超え、１５分以内
×：１５分を超える
【００５９】
［粉体の分散性］
粉体成分と一部の水を含む油性成分をスーパーミキサーで撹拌したあとの混合物の状態を観察し、４段階にて評価した。
◎：混合物が完全に粉末状態である。
○：混合物が粉末状態であるが、一部顆粒状態のものがある。
△：混合物が全て顆粒状態である。
×：混合物が顆粒状と大きな塊が混ざった状態である。
【００６０】
［作業時間］
粉体成分と油性成分の混合物２０ｋｇのスラリー調製にかかる時間を計測し、４段階で評価した。
◎：１５分以内
○：１５分を超え、２５分以内
△：２５分を超え、３５分以内
×：３５分を超える
【００６１】
【表２】
2015000855.tif 000003
【００６２】
【表３】
2015000855.tif 000004
【００６３】
表２及び３に示すとおり、油性成分の配合量が油性成分及び粉体の合計１００質量部に対し７〜１５質量部、粉体の配合量が油性成分及び粉体の合計１００質量部に対し８５〜９３質量部、及び、水の配合量が油性成分及び粉体の合計１００質量部に対し６０〜１２０質量部であるスラリーを調製するに際し、水の配合量が粉体及び油性成分の合計配合量１００質量部に対し５〜１５質量部である混合物を調製する２段階スラリー調製を行った実施例４〜１１では、スラリー作製時の粉飛び、粉体の分散性及び作業時間が良好となり、使用性、耐衝撃性及び粉体の凝集のすべてに良好な結果を示す粉末固型化粧料が更に作業性よく得られた。
【００６４】
スラリー調製を１段で行った参考例１及び３では、スラリー作製時の粉飛びが発生しやすく、実施例４〜７に比べて作業時間に劣る結果となった。
【００６５】
混合物における水の配合量が粉体及び油性成分の合計配合量１００質量部に対し１５質量部を超える参考例２及び４では、粉体の分散性が悪く、実施例４〜７に比べて作業時間にやや劣る結果となった。
【００６６】
スラリーにおける油性成分の配合量が油性成分及び粉体の合計１００質量部に対し５質量部であり、粉体の配合量が油性成分及び粉体の合計１００質量部に対し９５質量部である比較例５では、粉末固型化粧料の使用性及び耐衝撃性が劣る結果となり、スラリーにおける油性成分の配合量が油性成分及び粉体の合計１００質量部に対し１７質量部であり、粉体の配合量が油性成分及び粉体の合計１００質量部に対し８３質量部である比較例６では、粉末固型化粧料の使用性が劣る結果となった。
【００６７】
（実施例１２〜１４）
表４に示される配合量（質量部）で、粉体成分１〜６を、油性成分７〜１６と水の一部（成分１７）とを予め混合した混合物に、室温にて分散し、混合物を調製した。なお、成分２及び６の配合量は、成分１〜１６の全量が１００質量部となるように調整した。また、表に示される水の混合量は、化粧料基材となる成分１〜１６の全量を１００質量部としたときの質量部を示す。
【００６８】
次に、混合物に水の残部（成分１８）を加えてスラリーを調製した。
【００６９】
上記で得られたスラリーを平皿上に広げ、温風乾燥により５０〜１００℃で乾燥し水を除去して粉体バルクを得た。
【００７０】
次に、得られた粉体バルクを、アトマイザーで粉砕した。粉砕物を金皿に充填し、通常の乾式製法の条件で圧縮成型することにより粉末固型化粧料を作製した。
【００７１】
得られた粉末固型化粧料について、上記と同様の方法にしたがって使用性、耐衝撃性及び粉体の凝集を評価した。また、上記と同様の方法にしたがってスラリー作製時の粉飛び、粉体の分散性及び作業時間を評価した。
【００７２】
【表４】
2015000855.tif 000005
【００７３】
（実施例１５〜１７、比較例７、８）
表５に示される配合量（質量部）で、粉体成分１〜５を、油性成分６〜１２と水（成分１３）とを予め混合した混合物に、室温にて分散し、スラリーを調製した。なお、成分２、４及び５の配合量は、成分１〜１２の全量が１００質量部となるように調整した。また、表に示される水の混合量は、化粧料基材となる成分１〜１２の全量を１００質量部としたときの質量部を示す。
【００７４】
上記で得られたスラリーを、金皿に充填し、通常の湿式製法の条件で圧縮成型した後、温風乾燥により５０〜１００℃で乾燥し水を除去することにより粉末固型化粧料を作製した。
【００７５】
得られた粉末固型化粧料について、実施例１で行った評価と同様の方法で、使用性、耐衝撃性及び粉体の凝集を評価した。また、粉末固型化粧料を作製したときの作業性について、実施例１で行った評価と同様の方法で作業時間を評価した。
【００７６】
【表５】
2015000855.tif 000006
【００７７】
表５に示すとおり、油性成分の配合量が油性成分及び粉体の合計１００質量部に対し７〜１５質量部、粉体の配合量が油性成分及び粉体の合計１００質量部に対し８５〜９３質量部、及び、水の配合量が油性成分及び粉体の合計１００質量部に対し６０〜１２０質量部であるスラリーを調製して粉末固型化粧料を作製した実施例１５〜１７では、作業時間を大きく損なうことなく、使用性、耐衝撃性及び粉体の凝集のすべてに良好な結果を示す粉末固型化粧料が得られた。
【００７８】
（実施例１８〜２０、参考例５、６）
表６に示される配合量（質量部）で、粉体成分１〜５を、油性成分６〜１２と水の一部（成分１３）とを予め混合した混合物に、室温にて分散し、混合物を調製した。なお、成分２、４及び５の配合量は、成分１〜１２の全量が１００質量部となるように調整した。また、表に示される水の混合量は、化粧料基材となる成分１〜１２の全量を１００質量部としたときの質量部を示す。
【００７９】
次に、混合物に水の残部（成分１４）を加えてスラリーを調製した。
【００８０】
上記で得られたスラリーを、金皿に充填し、通常の湿式製法の条件で圧縮成型した後、温風乾燥により５０〜１００℃で乾燥し水を除去することにより粉末固型化粧料を作製した。
【００８１】
得られた粉末固型化粧料について、実施例１で行った評価と同様の方法で、使用性、耐衝撃性及び粉体の凝集を評価し、粉末固型化粧料を作製したときの作業性について、実施例４で行った評価と同様の方法でスラリー作製時の粉飛び、粉体の分散性及び作業時間を評価した。
【００８２】
【表６】
2015000855.tif 000007
【００８３】
表６に示すとおり、２段階スラリー調製を行った実施例１８〜２０では、スラリー作製時の粉飛び、粉体の分散性及び作業時間が良好となり、使用性、耐衝撃性及び粉体の凝集のすべてに良好な結果を示す粉末固型化粧料が更に作業性よく得られた。
【００８４】
スラリー調製を１段で行った参考例５では、スラリー作製時の粉飛びが発生しやすく、実施例１８〜２０に比べて作業時間に劣る結果となった。
【００８５】
混合物における水の配合量が粉体及び油性成分の合計配合量１００質量部に対し１５質量部を超える参考例６では、粉体の分散性が悪く、実施例１８〜２０に比べて作業時間にやや劣る結果となった。
【００８６】
（実施例２１及び２２）
表７に示される配合量（質量部）で、粉体成分１〜８を、油性成分９〜１６と水の一部（成分１７）とを予め混合した混合物に、室温にて分散し、混合物を調製した。なお、成分３、７及び８の配合量は、成分１〜１６の全量が１００質量部となるように調整した。また、表に示される水の混合量は、化粧料基材となる成分１〜１６の全量を１００質量部としたときの質量部を示す。
【００８７】
次に、混合物に水の残部（成分１８）を加えてスラリーを調製した。
【００８８】
上記で得られたスラリーを、金皿に充填し、通常の湿式製法の条件で圧縮成型した後、温風乾燥により５０〜１００℃で乾燥し水を除去することにより粉末固型化粧料を作製した。
【００８９】
得られた粉末固型化粧料について、実施例１で行った評価と同様の方法で、使用性、耐衝撃性及び粉体の凝集を評価し、粉末固型化粧料を作製したときの作業性について、実施例４で行った評価と同様の方法でスラリー作製時の粉飛び、粉体の分散性及び作業時間を評価した。
【００９０】
表７に示すとおり、実施例２１及び２２では、スラリー作製時の粉飛び、粉体の分散性及び作業時間が良好となり、使用性、耐衝撃性及び粉体の凝集のすべてに良好な結果を示す粉末固型化粧料が更に作業性よく得られた。
【００９１】
【表７】
2015000855.tif 000008